(57)【要約】【課題】  寿命特性が向上され，容量及び電位特性に優れたリチウム二次電池用正極活物質を提供すること。【解決手段】本発明のリチウム二次電池用正極活物質は，下記化学式１で表され，ＣｏＫα線を用いるＸ線回折パターンにおいて，２θが２２°付近（００３面）での回折線の回折強度に対する５３°（１０４面）での回折線の回折強度の比が１０〜７０％である。  ＬｉｘＣｏＯ２−ｙＡｙ    ・・・（化学式１）（上記化学式１において，ｘは０．９０〜１．０４，ｙは０〜０．５，ＡはＦ，Ｓ又はＰである。）【選択図】なし【特許請求の範囲】
【請求項１】
下記化学式１で表され，
ＣｏＫα線を用いるＸ線回折パターンにおいて，２θが２２°付近（００３面）での回折線の回折強度に対する５３°（１０４面）での回折線の回折強度の比が，１０〜７０％であることを特徴とする，リチウム二次電池用正極活物質。
ＬｉｘＣｏＯ２−ｙＡｙ    ・・・（化学式１）
（前記化学式１において，ｘは０．９０〜１．０４，ｙは０〜０．５，ＡはＦ，Ｓ又はＰである。）
【請求項２】
前記リチウム二次電池用正極活物質は，ＣｕＫα線を用いるＸ線回折パターンにおいて，２θが１８°付近（００３面）での回折線の回折強度に対する４５°（１０４面）での回折線の回折強度の比が，２０％以上，４０％未満であることを特徴とする，請求項１に記載のリチウム二次電池用正極活物質。
【請求項３】
前記リチウム二次電池用正極活物質は，ＣｕＫα線を用いるＸ線回折パターンにおいて，２θが１８°〜２０°付近（００３面）での回折線の半価幅が，０．０８〜０．１６であることを特徴とする，請求項１または２のいずれかに記載のリチウム二次電池用正極活物質。
【請求項４】
前記リチウム二次電池用正極活物質の平均粒子直径（Ｄ５０）は，８〜１３μｍであることを特徴とする，請求項１〜３のいずれかに記載のリチウム二次電池用正極活物質。
【請求項５】
前記回折強度は，測定条件が，３０〜４０Ｋｖ／１０〜３０ｍＡの管電圧／電流，１５°〜７０°の測定角度，０．０２°〜０．０６°／ステップのステップサイズ，連続スキャンタイプで０．５〜１．５ｓのステップ当りスキャン時間，１°〜２°の発散スリット，０．１〜０．５ｍｍの受光スリットという条件下で測定した値であることを特徴とする，請求項１〜４のいずれかに記載のリチウム二次電池用正極活物質。
【請求項６】
下記化学式１で表され，
ＣｕＫα線を用いるＸ線回折パターンにおいて，２θが１８°付近（００３面）での回折線の回折強度に対する４５°（１０４面）での回折線の回折強度の比が，２０％以上，４０％未満であることを特徴とする，リチウム二次電池用正極活物質。
ＬｉｘＣｏＯ２−ｙＡｙ    ・・・（化学式１）
（前記化学式１において，ｘは０．９０〜１．０４，ｙは０〜０．５，ＡはＦ，Ｓ又はＰである。）
【請求項７】
前記リチウム二次電池用正極活物質の平均粒子直径（Ｄ５０）は，８〜１３μｍであることを特徴とする，請求項６に記載のリチウム二次電池用正極活物質。
【請求項８】
前記回折強度は，測定条件が，１５°〜７０°の測定角度，２〜４／分のスキャンスピード，４０〜６０回転／分の試料回転スピード，１°〜２°の発散スリット，０．１〜０．５ｍｍの受光スリットという条件下で測定した値であることを特徴とする，請求項６または７のいずれかに記載のリチウム二次電池用正極活物質。
【請求項９】
下記化学式１で表され，
ＣｕＫα線を用いるＸ線回折パターンにおいて，２θが１８°〜２０°付近（００３面）での回折線の半価幅が，０．０８〜０．１６であることを特徴とする，リチウム二次電池用正極活物質。
ＬｉｘＣｏＯ２−ｙＡｙ    ・・・（化学式１）
（前記化学式１において，ｘは０．９０〜１．０４，ｙは０〜０．５，ＡはＦ，Ｓ又はＰである。）
【請求項１０】
前記リチウム二次電池用正極活物質平均粒子直径（Ｄ５０）は，８〜１３μｍであることを特徴とする，請求項９に記載のリチウム二次電池用正極活物質。
【請求項１１】
前記回折強度は，測定条件が，３０〜４０Ｋｖ／１０〜３０ｍＡの管電圧／電流，１５°〜７０°の測定角度，０．０２°〜０．０６°／ステップのステップサイズ，連続スキャンタイプで０．５〜１．５ｓのステップ当りスキャン時間，１°〜２°の発散スリット，０．１〜０．５ｍｍの受光スリットという条件下で測定した値であることを特徴とする，請求項項９または１０のいずれかに記載のリチウム二次電池用正極活物質。
【請求項１２】
リチウム原料物質及びコバルト原料物質を，コバルト１モルに対してリチウム０．９０〜１．０４モルの比で混合する段階と；
前記混合物を９５０〜９８０℃の焼成温度で６〜１０時間焼成する段階と；
を含み，
下記化学式１で表され，ＣｏＫα線を用いるＸ線回折パターンにおいて，２θが２２°付近（００３面）での回折線の回折強度に対する５３°（１０４面）での回折線の回折強度の比が１０〜７０％であるリチウム二次電池用正極活物質の製造方法。
ＬｉｘＣｏＯ２−ｙＡｙ    ・・・（化学式１）
（前記化学式１において，ｘは０．９０〜１．０４，ｙは０〜０．５，ＡはＦ，Ｓ又はＰである。）
【請求項１３】
前記焼成温度は９７０〜９８０℃であることを特徴とする，請求項１２に記載のリチウム二次電池用正極活物質の製造方法。
【請求項１４】
前記リチウム二次電池用正極活物質は，ＣｕＫα線を用いるＸ線回折パターンにおいて，２θが１８°付近（００３面）での回折線の回折強度に対する４５°（１０４面）での回折線の回折強度の比が，２０％以上，４０％未満であることを特徴とする，請求項１２または１３のいずれかに記載のリチウム二次電池用正極活物質の製造方法。
【請求項１５】
前記リチウム二次電池用正極活物質は，ＣｕＫα線を用いるＸ線回折パターンにおいて，２θが１８°〜２０°付近（００３面）での回折線の半価幅が，０．０８〜０．１６であることを特徴とする，請求項１２〜１４のいずれかに記載のリチウム二次電池用正極活物質の製造方法。
【発明の詳細な説明】
【技術分野】
【０００１】
本発明はリチウム二次電池用正極活物質及びその製造方法に係り，より詳しくは，サイクル寿命に優れたリチウム二次電池用正極活物質及びその製造方法に関する。
【背景技術】
【０００２】
リチウム二次電池は，可逆的なリチウムイオンの挿入及び脱離が可能な物質を，正極及び負極として使用し，上記正極と上記負極間に有機電解液又はポリマー電解液を充填して製造し，リチウムイオンが正極及び陰極に対して挿入／脱離されるときの酸化，還元反応により電気エネルギーを生成する。
【０００３】
リチウム二次電池の負極活物質としては，例えばリチウム金属が使用されるが，このリチウム金属を使用する場合，デンドライト（ｄｅｎｄｒｉｔｅ）の形成による電池短絡による爆発性がある。従って，負極活物質として，上記リチウム金属の代わりに，非晶質炭素又は結晶質炭素などの炭素系物質で代替されている。
【０００４】
正極活物質としては，カルコゲニド（ｃｈａｌｃｏｇｅｎｉｄｅ）化合物が使用されているが，その例としては，ＬｉＣｏＯ２，ＬｉＭｎ２Ｏ４，ＬｉＮｉＯ２，ＮｉＮｉ１−ｘＣｏｘＯ２（０＜ｘ＜１），ＬｉＭｎＯ２などの複合金属酸化物が研究されている。上記正極活物質のうち，ＬｉＣｏＯ２などのＣｏ系正極活物質は，優れた電気伝導度，高い電池電圧，及び優れた電極特性を有するので，主に使用されている。
【発明の開示】
【発明が解決しようとする課題】
【０００５】
しかしながら，最近，より長寿命の電池が要求されているので，電池の寿命を延長させる必要がある。
【０００６】
そこで，本発明はこのような問題に鑑みてなされたもので，その目的とするところは，寿命特性が向上され，容量及び電位特性に優れた，新規かつ改良されたリチウム二次電池用正極活物質およびその製造方法を提供することにある。
【課題を解決するための手段】
【０００７】
上記課題を解決するために，本発明の第１の観点によれば，下記化学式１で表され，ＣｏＫα線を用いるＸ線回折パターンにおいて，２θが２２°付近（００３面）での回折線の回折強度に対する５３°（１０４面）での回折線の回折強度の比が，１０〜７０％（１０％以上，７０％以下）であることを特徴とする，リチウム二次電池用正極活物質が提供される。
【０００８】
ＬｉｘＣｏＯ２−ｙＡｙ    ・・・（化学式１）
（化学式１において，ｘは０．９０〜１．０４（０．９０以上，１．０４以下），ｙは０〜０．５（０以上，０．５以下），ＡはＦ（フッ素），Ｓ（硫黄）又はＰ（リン）である。）
【０００９】
また，上記リチウム二次電池用正極活物質は，ＣｕＫα線を用いるＸ線回折パターンにおいて，２θが１８−°付近（００３面）での回折線の回折強度に対する４５°（１０４面）での回折線の回折強度の比が，２０％以上，４０％未満であるようにしてもよい。
【００１０】
また，上記リチウム二次電池用正極活物質は，ＣｕＫα線を用いるＸ線回折パターンにおいて，２θが１８°〜２０°付近（００３面）での回折線の半価幅が，０．０８〜０．１６（０．０８以上，０．１６以下）であるようにしてもよい。
【００１１】
また，上記リチウム二次電池用正極活物質の平均粒子直径（Ｄ５０）は，８〜１３μｍ（８μｍ以上，１３μｍ以下）であるようにしてもよい。
【００１２】
また，上記回折強度は，測定条件が，３０〜４０Ｋｖ（３０Ｋｖ以上，４０Ｋｖ以下）／１０〜３０ｍＡ（１０ｍＡ以上，３０ｍＡ以下）の管電圧／電流，１５°〜７０°（１５°以上，７０°以下）の測定角度，０．０２°〜０．０６°（０．０２°以上，０．０６°以下）／ステップのステップサイズ，連続スキャンタイプで０．５〜１．５ｓ（０．５ｓ以上，１．５ｓ以下）のステップ当りスキャン時間，１°〜２°（１°以上，２°以下）の発散スリット，０．１〜０．５ｍｍ（０．１ｍｍ以上，０．５ｍｍ以下）の受光スリットという条件下で測定した値であるようにしてもよい。
【００１３】
また，上記課題を解決するために，本発明の別の観点によれば，上記化学式１で表され，ＣｕＫα線を用いるＸ線回折パターンにおいて，２θが１８°付近（００３面）での回折線の回折強度に対する４５°（１０４面）での回折線の回折強度の比が，２０％以上，４０％未満であることを特徴とする，リチウム二次電池用正極活物質が提供される。
【００１４】
また，上記リチウム二次電池用正極活物質の平均粒子直径（Ｄ５０）は，８〜１３μｍであるようにしてもよい。
【００１５】
また，上記回折強度は，測定条件が，１５°〜７０°の測定角度，２〜４／分のスキャンスピード，４０〜６０回転／分の試料回転スピード，１°〜２°の発散スリット，０．１〜０．５ｍｍの受光スリットという条件下で測定した値であるようにしてもよい。
【００１６】
上記課題を解決するために，本発明の別の観点によれば上記化学式１で表され，ＣｕＫα線を用いるＸ線回折パターンにおいて，２θが１８°〜２０°付近（００３面）での回折線の半価幅が，０．０８〜０．１６であることを特徴とする，リチウム二次電池用正極活物質が提供される。
【００１７】
また，上記リチウム二次電池用正極活物質平均粒子直径（Ｄ５０）は，８〜１３μｍであるようにしてもよい。
【００１８】
また，上記回折強度は，測定条件が，３０〜４０Ｋｖ／１０〜３０ｍＡの管電圧／電流，１５°〜７０°の測定角度，０．０２°〜０．０６°／ステップのステップサイズ，連続スキャンタイプで０．５〜１．５ｓのステップ当りスキャン時間，１°〜２°の発散スリット，０．１〜０．５ｍｍの受光スリットという条件下で測定した値であるようにしてもよい。
【００１９】
上記課題を解決するために，本発明の別の観点によれば，上記化学式１で表され，ＣｏＫα線を用いるＸ線回折パターンにおいて，２θが２２°付近（００３面）での回折線の回折強度に対する５３°（１０４面）での回折線の回折強度の比が１０〜７０％（１０％以上，７０％未満）であるリチウム二次電池用正極活物質の製造方法が提供される。このリチウム二次電池用正極活物質の製造方法は，リチウム原料物質及びコバルト原料物質を，コバルト１モルに対してリチウム０．９０〜１．０４モル（０．９０モル以上，１．０４モル以下）の比で混合する段階と；混合物を９５０〜９８０℃（９５０℃以上，９８０以下）の焼成温度で６〜１０時間（６時間以上，１０時間以下）焼成する段階と；を含む。
【００２０】
また，上記焼成温度は９７０〜９８０℃（９７０℃以上，９８０以下）であるようにしてもよい。
【００２１】
また，上記リチウム二次電池用正極活物質は，ＣｕＫα線を用いるＸ線回折パターンにおいて，２θが１８°付近（００３面）での回折線の回折強度に対する４５°（１０４面）での回折線の回折強度の比が，２０％以上，４０％未満であるようにしてもよい。
【００２２】
また，上記リチウム二次電池用正極活物質は，ＣｕＫα線を用いるＸ線回折パターンにおいて，２θが１８°〜２０°付近（００３面）での回折線の半価幅が，０．０８〜０．１６であるようにしてもよい。
【発明の効果】
【００２３】
以上説明したように本発明によれば，寿命，容量及び電位特性といった電池特性に優れた電池を実現しうるリチウム二次電池用正極活物質およびその製造方法を提供できる。
【発明を実施するための最良の形態】
【００２４】
以下，本発明の好適な実施形態にかかるリチウム二次電池用正極活物質及びその製造方法について，詳細に説明する。
【００２５】
リチウムイオン電池の場合，使用する正極活物質自体のイオン伝導度，電気伝導度などの電気的特性によって電池特性が左右され，特に正極活物質の結晶構造によって電池特性が大きく左右される。したがって，陽極活物質の最適結晶構造を制御することにより，電池特性を向上させることができる。
【００２６】
本発明においては，正極活物質の結晶構造をＸ線回折分析の物性で最適化した。
【００２７】
本実施形態にかかるリチウム電池用正極活物質は，下記の化学式１で表されるコバルト系列の正極活物質である。この正極活物質は，ＣｏＫα線を用いるＸ線回折パターンにおいて，２θが２２°付近（００３面）での回折線の回折強度に対する５３°（１０４面）での回折線の回折強度の比（以下，Ｃｏ強度比という）が１０〜７０％（１０％以上，７０％未満）であり，ＣｕＫα線を用いるＸ線回折パターンにおいては，２θが１８°付近（００３面）での回折線の回折強度に対する４５°（１０４面）での回折線の回折強度の比（以下，Ｃｕ強度比という）が２０〜４０％であり，２θが１８°付近（００３面）での回折線の半価幅が０．０８〜０．１６である。
【００２８】
ＬｉｘＣｏＯ２−ｙＡｙ    ・・・（化学式１）
【００２９】
上記化学式１において，ｘは０．９０〜１．０４，ｙは０．５，ＡはＦ，Ｓ又はＰである。ここで，ｘ値は電池の充放電によって減少できる。
【００３０】
上記回折強度は，管電圧／電流が３０〜４０Ｋｖ／１０〜３０ｍＡであり，測定角度が１５°〜７０°であり，ステップサイズが０．０２°〜０．０６°／ステップであり，連続スキャンタイプでのステップ当りスキャン時間が０．５〜１．５ｓであり，発散スリットが１°〜２°であり，受光スリットが０．１〜０．５ｍｍであるという測定条件下で測定した値である。特に，ＣｕＫα線を用いる場合の回折強度は，測定角度が１５°〜７０°の測定角度であり，スキャンスピードが２〜４／分であり，試料回転スピードが４０〜６０回転／分であり，発散スリットが１°〜２°であり，受光スリットが０．１〜０．５ｍｍであるといった測定条件下で測定した値である。
【００３１】
上記Ｃｏ強度比が１０〜７０％である正極活物質は，サイクル寿命特性に優れているので，この範囲を外れるＣｏ強度比を有する正極活物質は，サイクル寿命特性が低下するため好ましくない。また，Ｃｕ強度比が２０％以上，４０％未満の正極活物質は，放電速度による容量及び電位特性に優れているので，この範囲を外れるＣｕ強度比を有する正極活物質は，容量及び電位特性が低下するため好ましくない。また，半価幅が０．０８〜０．１６である正極活物質は，サイクル寿命特性に優れているので，この範囲を外れる半価幅を有する場合は好ましくない。
【００３２】
また，このような回折強度と放電容量については，特開平５−２５８７５１号公報に開示されているが，この電池の正極活物質の場合，ＣｕＫα線を用いるＸ線回折パターンにおいて，２θが１８°（００３面）での回折線の回折強度に対する４４°付近（１０４面）での回折線の回折強度の比が０．４〜０．７５であって，本実施形態にかかる正極活物質の回折強度比を外れるため，本実施形態のようなサイクル寿命特性効果が得られないことは当業者に容易に理解可能である。
【００３３】
本実施形態にかかる正極活物質は，８〜１３μｍの平均粒子直径（Ｄ５０）を有する。正極活物質の平均粒子直径（Ｄ５０）が１３μｍを超える場合は，寿命低下及び電位低下の現象が発生するため好ましくない。
【００３４】
このように，本実施形態にかかる正極活物質は，サイクル寿命特性，放電速度による容量及び電位特性に優れた最適な物理的性質を有する。
【００３５】
このような物理的性質を有する正極活物質は，焼成工程を調節することにより製造可能である。本実施形態にかかる正極活物質の製造方法では，まず，リチウム原料物質とコバルト原料物質とを，コバルト１モルに対してリチウム０．９０〜１．０４モルの混合比で混合する。
【００３６】
コバルト１モルに対するリチウムの混合比が０．９０モル未満である場合や，１．０４モルを超える場合は，本実施形態にかかる物理的性質を満たさないので，電池特性が低下するため好ましくない。
【００３７】
上記リチウム原料物質としては，例えば，水酸化リチウム，硝酸リチウム，炭酸リチウム又は酢酸リチウムを使用することができ，上記コバルト原料物質としては，例えば，酸化コバルト，硝酸コバルト又は炭酸コバルトを使用することができる。
【００３８】
次いで，上記混合物を９５０〜９８０℃の温度範囲で焼成する。焼成温度が上記温度範囲を外れる場合は，本実施形態にかかる物理的性質を満たさないので，電池特性が低下するため好ましくない。上記焼成時間は，焼成温度によって変更可能であるが，上記焼成温度範囲で６から１０時間行うとよい。
【００３９】
以下，本発明の好ましい実施例及び比較例を説明する。しかし，下記の実施例は本発明の好ましい一実施例であるにすぎず，本発明が下記の実施例に限定されるものではない。
【００４０】
（実施例１）
Ｌｉ２ＣＯ３とＣｏ３Ｏ４を，モル比で１．０３：１となるように混合し，この混合物を９５０℃で６時間焼成して，平均粒子の大きさが９．６μｍであるＬｉ１．０３ＣｏＯ２正極活物質を製造した。
【００４１】
（実施例２）
焼成温度を９８０℃に変更したことを除いては，上記実施例１と同様に実施して，平均粒子の大きさが１２．３μｍであるＬｉ１．０３ＣｏＯ２正極活物質を製造した。
【００４２】
（比較例１）
焼成温度を８７０℃に変更したことを除いては，上記実施例１と同様に実施して，平均粒子の大きさが８．６μｍであるＬｉ１．０３ＣｏＯ２正極活物質を製造した。
【００４３】
上記実施例１及び２と比較例１の方法で製造した正極活物質のＣｏＫα線を用いるＸ線回折パターンにおいて，２θが２２°付近（００３面）での回折線の回折強度に対する５３°（１０４面）での回折線の回折強度の比を，以下の測定条件で測定した結果を，下記の表１に示した。
【００４４】
管電圧／電流：４０ｋＶ／３０ｍＡ
測定角度：１５〜７０°
ステップサイズ（Ｓｔｅｐ  ｓｉｚｅ）：０．０４°／ステップ
スキャンタイプ：連続
ステップ当りスキャン時間：１．００ｓ
発散スリット（Ｄｉｖｅｒｇｅｎｃｅ  Ｓｌｉｔ）：１°
受光スリット（Ｒｅｃｅｉｖｉｎｇ  Ｓｌｉｔ）：０．１ｍｍ
【００４５】
【表１】
2005235764.tif 000002
【００４６】
上記表１に示すように，実施例１及び２の正極活物質は，回折強度比が１０〜７０％の範囲に属するので，優れたサイクル寿命特性を表すことを予測することができる。
【００４７】
また，実施例２の正極活物質を用いて製造した電池と，比較例１の正極活物質を用いて製造した電池を，０．２Ｃ充放電３４回，０．５Ｃ充放電１０回，及び１．０Ｃ充放電４６回実施して，サイクル寿命特性を測定した。その結果を図１に示す。図１に示すように，実施例２の正極活物質（Ａ）を使用した電池は，比較例１（Ｂ）と比べて，サイクル寿命特性に優れているので，上記表１に示した結果からの予測が正しいことが分かる。
【００４８】
（実施例３）
Ｌｉ２ＣＯ３とＣｏ３Ｏ４を，モル比で１．０２：１となるように混合し，この混合物を９７０℃で７時間焼成して，平均粒子の大きさが９．６μｍであるＬｉ１．０２ＣｏＯ２正極活物質を製造した。
【００４９】
（実施例４）
Ｌｉ２ＣＯ３とＣｏ３Ｏ４の混合モル比を１．０３：１に変更したことを除いては，上記実施例３と同様に実施して，平均粒子の大きさが１１．４μｍであるＬｉ１．０３ＣｏＯ２正極活物質を製造した。
【００５０】
（比較例２）
Ｌｉ２ＣＯ３とＣｏ３Ｏ４の混合モル比を０．９９：１に変更したことを除いては，上記実施例３と同様に実施して，平均粒子の大きさが７．５μｍであるＬｉ０．９９ＣｏＯ２正極活物質を製造した。
【００５１】
（比較例３）
Ｌｉ２ＣＯ３とＣｏ３Ｏ４の混合モル比を０．９７：１に変更したことを除き，上記実施例３と同様に実施して，平均粒子の大きさが７．５μｍであるＬｉ０．９７ＣｏＯ２正極活物質を製造した。
【００５２】
上記実施例３及び４と比較例２及び３の方法で製造した正極活物質のＣｕＫα線を用いるＸ線回折パターンにおいて，２θが１８°付近（００３面）での回折線の回折強度に対する４５°（１０４面）での回折線の回折強度の比を，以下の測定条件で測定した結果を下記の表２に示した。
【００５３】
管電圧／電流：４０ｋＶ／１０ｍＡ
測定角度：１５〜７５°
スキャンスピード：４°／分
試料回転スピード：６０回転／分
発散スリット：１°
反散乱スリット（Ａｎｔｉ  ｓｃａｔｔｅｒｉｎｇ  ｓｌｉｔ）：１°
受光スリット：０．３ｍｍ
【００５４】
【表２】
2005235764.tif 000003
【００５５】
上記表２に示すように，実施例３及び４の正極活物質は，回折強度比が２０％以上，４０％未満の範囲に属するので，優れた電位及び容量特性を表すことを予測することができる。
【００５６】
また，実施例３及び４の正極活物質を用いて製造した電池と，比較例２及び３の正極活物質を用いて製造した電池とについて，充放電速度を０．２Ｃ，０．５Ｃ，１．０Ｃ及び２．０Ｃに変化させながら放電容量を測定した。その結果を下記の表３に示した。
【００５７】
【表３】
2005235764.tif 000004
【００５８】
上記表３に示すように，実施例３及び４の正極活物質を使用した電池は，比較例２及び３と比べて，放電速度による容量特性に優れているので，上記表２に示す結果からの予測が正しいことが分かる。
【００５９】
また，上記実施例３及び比較例２の方法で製造した正極活物質のＣｕＫα線を用いるＸ線回折パターンにおいて，２θが１８°付近（００３面）での回折線の半価幅を，以下の測定条件で測定した結果を，下記の表４に示した。
【００６０】
管電圧／電流：４０ｋＶ／３０ｍＡ
測定角度：１５〜７０°
ステップサイズ：０．０４°／ステップ
スキャンタイプ：連続
ステップ当りスキャン時間：１．００ｓ
発散スリット：１°
受光スリット：０．１ｍｍ
【００６１】
【表４】
2005235764.tif 000005
【００６２】
上記表４に示すように，実施例３の正極活物質は，半価幅が０．０８〜０．１６の範囲に属するので，優れたサイクル寿命特性を表すことを予測することができる。
【００６３】
また，実施例３の正極活物質を用いて製造した電池と，比較例２の正極活物質を用いて製造した電池について，１Ｃ充放電速度で充放電を３００回実施してサイクル寿命特性を測定した。その結果を図２に示す。図２に示すように，実施例３の正極活物質（Ａ）を使用した電池は，比較例２（Ｂ）と比べて，サイクル寿命特性に優れているので，上記表４に示した結果からの予測が正しいことが分かる。
【００６４】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００６５】
本発明は，電池特性に優れたリチウム二次電池に適用可能である。
【図面の簡単な説明】
【００６６】
【図１】本発明の実施例２及び比較例１により製造された正極物質のサイクル寿命特性を示すグラフである。
【図２】本発明の実施例３及び比較例２により製造された正極物質のサイクル寿命特性を示すグラフである。
【図１】
2005235764.tif 000006
【図２】
2005235764.tif 000007